(57)【要約】【課題】  基材に落ち着いた高級感のある新しい質感の光輝性外観を与える被膜構造を提供する。【解決手段】  基材１０表面に、基材１０表面に近い方から順に、（ａ）下地層１２、（ｂ）光輝性粉末材料１４ａと樹脂成分とを含む光輝層１４と、（ｃ）金属を含むドライプレーティング層１６と、（ｄ）トップコート層１８とを備えることを特徴とする梨地状光輝性被膜構造。光輝層１４の膜厚が５〜３５μｍ、ドライプレーティング層１６の膜厚が０．０１〜０．１２μｍ、光輝性粉末材料１４ａの粒径が５〜８０μｍであることが好適である。光輝層１４の上にドライプレーティング層１６を設け、ドライプレーティング層１６での鏡面反射光２と光輝層１４での散乱反射光４とが観察されるようにすることで、金属光沢と梨地感が得られ、奥行き感のある落ち着いた印象の梨地状光輝性外観が得られる。【選択図】      図１
2006035160.tif 000002
【特許請求の範囲】
【請求項１】
基材表面に、基材表面に近い方から順に、
（ａ）下地層と、
（ｂ）光輝性粉末材料と樹脂成分とを含む光輝層と、
（ｃ）金属を含むドライプレーティング層と、
（ｄ）トップコート層と
を備えることを特徴とする、光輝性被膜構造。
【請求項２】
請求項１記載の構造において、（ｂ）光輝層の膜厚が５〜３５μｍ、（ｃ）ドライプレーティング層の膜厚が０．０１〜０．１２μｍであることを特徴とする、光輝性被膜構造。
【請求項３】
請求項１又は２記載の構造において、光輝性粉末材料の粒径が５〜８０μｍであることを特徴とする、光輝性被膜構造。
【請求項４】
請求項１〜３のいずれかに記載の構造において、光輝層中、光輝性粉末材料が樹脂成分に対して２〜３５質量％であることを特徴とする、光輝性被膜構造。
【請求項５】
請求項１〜４記載の光輝性被膜構造の基材が軽合金製ホイールである、光輝性軽合金製ホイール。
【請求項６】
光輝性粉末材料と樹脂成分とを含む光輝層の表面上に、金属を含むドライプレーティング層を形成することを特徴とする、光輝性被膜の形成方法。
【請求項７】
請求項６記載の方法において、基材表面上に下地層を形成する工程と、
前記下地層の上に光輝性粉末材料と樹脂成分とを含む光輝層を形成する工程と、
前記光輝層の上に金属を含むドライプレーティング層を形成する工程と、
前記ドライプレーティング層の上にトップコート層を形成する工程と、
を備えることを特徴とする、光輝性被膜の形成方法。
【発明の詳細な説明】
【技術分野】
【０００１】
本発明は、光輝性被膜構造、特に、金属光沢感がありながら落ち着いた印象で高級感の非常に高い梨地状光輝性被膜構造ならびにその形成方法に関する。
【背景技術】
【０００２】
金属材料や樹脂材料の表面を光輝化処理するために、電気クロムメッキ法（湿式メッキ）が一般に用いられてきた。
しかし、電気クロムメッキでは、鏡面仕上げのように金属光沢が強く、華やかさはあるものの、落ち着いた高級感は得られない。また、電気メッキ法は排水処理などの環境対策が必要である。このため、電気メッキ法に代わる方法が各種検討されている。
【０００３】
最も一般的な方案は、アルミフレークを顔料として樹脂中に含有するシルバー塗料やメタリック塗料による塗装法である。しかしながら、シルバー塗装やメタリック塗装は、金属光沢が十分とは言えず仕上がりの高級感に欠け、また、一般化され過ぎて現在ではその商品価値は低くなってしまっている。
また、非常に薄いアルミなどの箔片を使用したメッキ調塗装（ハイグロス）塗装もあるが、この方法では被処理表面に平滑性が要求され、そのため、被処理面の微小なゴミやブツが目立ち、歩留まりが悪いという問題がある。また、得られた外観はメッキ調のであり、やはり落ち着きのある高級感という点では不十分である。
【０００４】
近年では、環境負荷が少ないドライプレーティング（乾式メッキ）も採用されてきている。しかし、製法、品質面ではメッキ調塗装以上に被処理面の平滑性が求められ、ゴミやブツが大きな障害となっている。また、その外観は、湿式メッキと同様に鏡面タイプのピカピカした外観である。
基材表面の光輝化については様々なニーズがあり、このようなニーズに対応するためにも、新しい質感を付与できる処理方法が求められている。
【０００５】
特許文献１には、軽金属製ホイール表面の表面に微細な凹凸を形成し、この微少な凹凸を生かしてドライプレーティングすることにより、光沢が抑えられ、梨地状のはっきりとした、しっとりとした高級感のあるいぶし銀のような輝きを持つ外観が得られることが記載されている。
【特許文献１】特開２００４−１７７３８号公報
【発明の開示】
【発明が解決しようとする課題】
【０００６】
しかしながら、この方法では凹凸を生かすように下地層とドライプレーティング層を積層する必要があるが、下地層を塗装する際には通常凹部は厚く凸は薄くなりやすいので、均一に塗装することは困難である。その結果、積層により凹凸差が縮小しやすく、梨地状外観の発現には限度があった。また、さらに高級感の高い光輝性被膜も望まれるところであった。
本発明は、前記背景技術に鑑みなされたものであり、その目的は、基材に落ち着いた高級感のある新しい質感の光輝性外観を与える被膜構造を提供することにある。
【課題を解決するための手段】
【０００７】
前記課題を解決するために、本発明者らが鋭意検討を行った結果、光輝性粉末材料を含む光輝層の上に、金属を含むドライプレーティング層を設け、ドライプレーティング層での反射光とともに、光輝層での散乱反射光も観察されるようにすると、光輝層のみでは認められなかった均一で微細な斑点（あるいは凹凸）があるように見え（梨地感）、しかも高い金属光沢もあり、奥行き感のある落ち着いた印象の梨地状光輝性外観が得られ、これまでにない全く新しい高級感が実現されることを見出した。
すなわち、本発明にかかる光輝性被膜構造は、基材表面に、基材表面に近い方から順に、
（ａ）下地層と、
（ｂ）光輝性粉末材料と樹脂成分とを含む光輝層と、
（ｃ）金属を含むドライプレーティング層と、
（ｄ）トップコート層と
を備えることを特徴とする。
【０００８】
本発明において、（ｂ）光輝層の膜厚が５〜３５μｍ、（ｃ）ドライプレーティング層の膜厚が０．０１〜０．１２μｍであることが好適である。
また、光輝性粉末材料の粒径が５〜８０μｍであることが好適である。
また、光輝層中、光輝性粉末材料が樹脂成分に対して２〜３５質量％であることが好適である。
また、本発明の光輝性軽合金製ホイールは、前記何れかに記載の光輝性被膜構造の基材が軽合金製ホイールであることを特徴とする。
【０００９】
本発明にかかる光輝性被膜の形成方法は、光輝性粉末材料と樹脂成分とを含む光輝層の表面上に、金属を含むドライプレーティング層を形成することを特徴とする。
本発明の方法において、基材表面上に下地層を形成する工程と、
前記下地層の上に光輝性粉末材料と樹脂成分とを含む光輝層を形成する工程と、
前記光輝層の上に金属を含むドライプレーティング層を形成する工程と、
前記ドライプレーティング層の上にトップコート層を形成する工程と、
を備えることが好適である。
【発明の効果】
【００１０】
本発明の被膜構造によれば、図１のように、入射光の一部は、ドライプレーティング層１６で鏡面反射して反射光２となり、一部はドライプレーティング層１６を透過して光輝性材料１４ａを含む光輝層１４で散乱される。そして、散乱反射光４が再度ドライプレーティング層を透過して、反射光２とともに観察される。その結果、落ち着いた印象の高級感を持つ梨地状光輝性外観が得られると考えられる。本発明の梨地状光輝性外観を肉眼で観察すると、金属光沢と梨地感が認められ、全体として見ればまるでフィルターがかかったかのような奥行き感があり、落ち着いた印象の高級感を持つ。なお、このような梨地感はあっても、その被膜構造表面は平滑である。
また、本発明の方法によれば、梨地模様が基本となるために、多少のゴミやブツがあっても外観のバラつきが少なく、製造上の歩留まりが高いというメリットもある。
【発明を実施するための最良の形態】
【００１１】
図１を参照して、本発明の実施形態を説明する。図１においては、基材１０の上に、基材１０に近い方から順に、下地層１２、光輝層１４、ドライプレーティング層１６、トップコート層１８が形成されている。各層は、次の通りである。なお、各層の膜厚は全て平均膜厚である。
【００１２】
（１）基材１０
基材１０の材料としては、金属材料や樹脂材料などが挙げられる。金属材料としては、アルミニウム合金、マグネシウム合金、鉄、鋼などの各種金属または合金であることができる。基材は任意の部材であり、たとえばアルミニウム合金ホイールが挙げられる。樹脂材料としては、例えばＰＭＭＡやＰＥＴなどであることができ、フロントグリル、ガーニッシュ、エンブレムなどの部材が挙げられる。また、ガラス、セラミクス等の無機材料にも適用可能である。基材は、脱脂、水洗、その他の公知の表面処理により前処理されていてもよい。アルミ製ホイールなどの軽金属製ホイールを処理する場合には、防錆効果を高めるために、クロメート処理またはノンクロメート処理などによる化成皮膜が表面に形成される。
【００１３】
（２）下地層１２
基材１０上に形成される下地層１２は、基材表面を平滑にする役目を果たす。鋳物材ではその表面に例えば１００〜２００μｍの凹凸があり下地層によりこのような凹凸を平滑にする。また、基材１０の耐食性や、基材１０と光輝層１４との密着性を高める役目も果たす。
下地層１２は、粉体塗装により形成することが好適である。粉体塗装では塗料粒が大きく、大きな凹凸を速く埋めることができ、安価に必要厚さの層を形成することができる。粉体塗料としては、例えば、エポキシ系、アクリル系、ポリエステル系などを用いることができる。塗料粒の大きさは３〜６μｍが好適である。
粉体塗装層の膜厚は１０〜２５０μｍが望ましい。膜厚が小さすぎると下地層の役目が十分に果たされず、一方、膜厚が大きすぎても効果はそれほど向上しないので不経済である。
なお、粉体塗装層１２と光輝層１４との固着性、密着性を高めるために、光輝層１４の形成前に粉体塗装の表面にはプライマー（例えば、エポキシ系メタリック用プライマー）を乾燥膜厚５〜１０μｍ程度に塗布しておいてもよい。基材１０の表面が十分に平滑で耐食性が問題とならない場合などには、粉体塗装を行わずプライマーのみでもよい。
また、これら下地層１２は、クリアー（透明）でも着色されていてもよい。
【００１４】
（３）光輝層１４
光輝層１４は、光輝性材料１４ａを含む層であり、光輝性粉末材料１４ａは樹脂中にランダムに分散している。光輝層１４は、光輝性粉末材料１４ａを含む水系あるいは溶剤系塗料を塗装することにより形成できる。樹脂成分は、従来のシルバー塗料、メタリック塗料やパール塗料などと同様の成分を用いることができる。例えば、アクリルメラミン樹脂、ポリエステルメラミン樹脂、アルキドメラミン樹脂、熱硬化性アクリル樹脂、アクリルラッカー、ニトロセルロースラッカー、ポリエステル樹脂、ウレタン樹脂などがある。樹脂はクリアーなものが好適である。溶剤としては特に限定されず、通常塗料に使用されるエステル系、ケトン系、あるいはその他の溶剤を使用することができる。また、塗料には、本発明の効果を損なわない限り、その他従来塗料に用いられる各種添加剤が配合されていてもよい。
【００１５】
光輝性粉末材料１４ａとしては、反射性の高い材料を用い、アルミフレーク、アルミ箔、ステンレス箔などの金属顔料、パールマイカなどの無機顔料、金属メッキパールマイカ、金属メッキガラスフレークなどの複合顔料など、鱗片状光輝性材料が好適に使用できる。
光輝性粉末材料は、効果の点から平均粒径（長径あるいは直径）が５〜８０μｍのものが好適である。平均粒径が小さすぎる場合には梨地状効果等が十分でない。一方、平均粒径が大きすぎる場合には、表面がかえって荒れた感じになり好ましくない。
また、光輝性材料の含有量は樹脂に対して２〜３５質量％が好適である。光輝性材料が少なすぎると光輝層１４での反射が少なくなるため梨地状効果が十分に発揮されず、また、光輝層１４を透過する光を生じると下地の影響を受けやすくなる。光輝性材料が多すぎる場合には、表面がかえって荒れた感じになり好ましくない。
【００１６】
光輝層１４の膜厚は、５〜３５μｍが適当である。膜厚が小さすぎると、光輝層１４での反射が少なくなるため梨地状効果が十分に発揮されず、また、光輝層１４を透過する光を生じると下地の影響も受けやすくなる。一方、膜厚を過剰に大きくしても効果はさほど向上しないので不経済である。
なお、光輝層１４とドライプレーティング層１６との固着性、密着性を向上するために、ドライプレーティング層１６の形成前に、光輝層１４表面にクリアーのプライマー（例えば、エポキシ系メタリック用プライマー）を５〜１０μｍ程度塗布しておいてもよい。
【００１７】
（４）ドライプレーティング層１６
ドライプレーティング層１６は、金属（純金属や合金）、あるいは金属化合物からなる。ドライプレーティング層１６を形成する方法としては、スパッタリング法、真空蒸着法、イオンプレーティング法等の各種ドライプレーティング法を採用することができる。プレーティング雰囲気は、不活性ガスで置換後、真空（０．９パスカル以下）にすることが好適である。
【００１８】
これらの方法の中でも、特にスパッタリング法が好適である。スパッタリング法としては、使用するターゲットの導電性が低い場合には高周波スパッタリング、高周波マグネトロンスパッタリング等の方法が、導電性が高い場合には、DCスパッタリングやDCマグネトロンスパッタリング等を用いることができる。
スパッタリング法は真空中でアルゴンイオンをターゲットにぶつけてエネルギーを与え、該ターゲットを構成する原子を飛び出させて対象物に付着させる。熱で蒸気化して飛ばす方法でないので蒸気圧による成分の変動が少なく、ターゲット組成とほぼ同じ組成の膜が得られる。さらにアルミとチタンのターゲットをそれぞれ配置し同時に成膜することで、アルミ・チタン合金を得る成膜法も可能である。合金比率の調整はそれぞれのターゲットの投入電流を調整することで可能となる。
【００１９】
ターゲットは溶解法や焼結法で作製する。ターゲットとしては、アルミ、チタン、クロム、ステンレス鋼、チタン合金、またはニッケル合金などが挙げられるが、外観、延性（耐クラック性）、耐食性などの点で、ステンレス鋼、チタン合金、またはニッケル合金が好適である。
ステンレス鋼は、オーステナイト系であることが好ましい。
チタン合金としては、チタン含有量が２０〜８０質量％、かつアルミニウム含有量が２０〜８０質量％であることが好ましい。
ニッケル合金としては、ニッケルの含有量が３０〜８０質量％、かつクロム含有量が１５〜２５質量％であることが好ましい（例えば、ハステロイやインコネルなど）。
なお、合金薄膜の場合、その結晶性はアモルファスが望ましい。アモルファス合金は、結晶合金に比べて耐食性、耐クラック性に優れる。成膜時には被処理材料を加温しない、もしくは７０℃以下に維持することが望ましい。
【００２０】
ドライプレーティング層１６の膜厚は０．０１〜０．１２μｍである。膜厚が小さすぎる場合にはドライプレーティング層１６の透過率が高くなり、ドライプレーティング層１６での反射光は少なくなる。その結果、奥行き感のある光沢が得られず、光輝層のみを直接観察した場合と比べても同等あるいはそれ以下の印象となる。一方、膜厚が大きすぎる場合には、ドライプレーティング層１６の透過率が非常に低くなるため、光輝層１４に達する透過光がほとんどなくなり、ドライプレーティング層１６表面での反射光のみが観察される。その結果、光輝層１４が透けて見えず、ドライプレーティング層のみの場合のように、ピカピカした鏡面仕上げのような外観となってしまう。
【００２１】
適正な膜厚により、ドライプレーティング層１６表面の反射光と、光輝層１４からの散乱反射光とがうまくミックスされて、金属光沢はあるものの奥行き感もある梨地状光輝性外観が得られる。
なお、ドライプレーティング層１６とトップコート層１８との固着性、密着性を向上するために、トップコート層１８の形成前に、ドライプレーティング層１６表面にクリアーのプライマー（例えば、エポキシ系メタリック用プライマー）を５〜１０μｍ程度塗布しておいてもよい。
【００２２】
（５）トップコート層１８
トップコート１８は、ドライプレーティング層の保護膜として機能するもので、クリアーな樹脂膜からなる。トップコート層１８は、アクリル系、ウレタン系、エポキシ系などの樹脂塗料をエアー吹き付け塗装や静電塗装など公知の方法により形成することができる。
トップコート層１８の膜厚は、ドライプレーティング層１６を保護できる厚さであればよく、通常５〜３５μｍである。
【実施例１】
【００２３】
鋳造アルミホイール（アルミニウム合金ＡＣ４Ｃ）を基材として、次のように処理を行い、各層を順次形成した。また、比較として、光輝層なしあるいはドライプレーティング層なしとした場合についても同様に行った。
（ａ）下地層：
４０〜６０ｋＶの電圧条件で静電アクリル粉体塗装（アクリル粉体粒径３〜６μｍ）し、乾燥温度１６０℃で２０分乾燥した。平均膜厚は約１１５μｍであった。
（ｂ）光輝層：
溶剤型シルバーベースコート（固形分としてアクリル樹脂２９．０質量％、メラミン樹脂１２．６質量％、エポキシ樹脂３．１質量％、アルミフレーク（平均粒子径２１μｍ）６．８質量％を含有）を吹き付け塗装し、乾燥温度１４０℃で２０分乾燥した。平均膜厚は２８μｍであった。
（ｃ）ドライプレーティング層（ＤＰ層）：
２０％Ｔｉ−８０％Ａｌの合金をターゲットとして用い、直流マグネトロンスパッタリング装置（日東社製）によりドライプレーティング層を形成した。ターゲットと基材間の距離は２００ｍｍ、基材回転数は９ｒｐｍ、ターゲット電流５Ａ（電圧５００Ｖ）、成膜圧力０．７８パスカル（Ａｒガス）で４０秒間コーティングした。平均膜厚は０．０８μｍであった。
（ｄ）トップコート層：
溶剤型アクリルクリアーを吹き付け塗装し、乾燥温度１４０℃で２０分間乾燥した。平均膜厚は２０μｍであった。
【００２４】
得られた処理品の外観を肉眼観察し、梨地感、金属光沢感、奥行き感について、それぞれ、○：かなりある、△：わずかにある、×：ない、との基準で評価した。
結果を表１に示す。
（表１）
―――――――――――――――――――――――――――――――――――――――
試験例No            膜厚(μｍ）                    外観
光輝層    ＤＰ層          梨地感    光沢      奥行き感
―――――――――――――――――――――――――――――――――――――――
１              −      ０．０８          ×        ○          ×
２            ２８          −            ×        ×          ×
３            ２８      ０．０８          ○        ○          ○
―――――――――――――――――――――――――――――――――――――――
表１のように、光輝層なしでＤＰ層のみの場合（試験例１）には、金属光沢の強いメッキ調外観であり、ＤＰ層なしで光輝層のみの場合（試験例２）には、シルバーのマットな外観で梨地感、金属光沢感、奥行き感の何れも感じられない。
これに対して、光輝層の上にＤＰ層を施した場合（試験例３）では、金属光沢のある梨地状で、奥行き感のある落ち着いた印象の外観となり、上記試験例１〜２とは全く異なる光輝性外観が得られた。
【実施例２】
【００２５】
次に、膜厚について検討した。
ドライプレーティング層の膜厚
ＤＰ層の膜厚を変えた以外は上記実施例１と同様にして処理を行った。表２からわかるように、ＤＰ層の膜厚が小さすぎても大きすぎても梨地感や奥行き感が得られないので、ＤＰ層の膜厚としては０．０１〜０．１２μｍが好適である。
（表２）
―――――――――――――――――――――――――――――――――――――――
試験例No.            膜厚(μｍ）                    外観
光輝層    ＤＰ層          梨地感    光沢      奥行き感
―――――――――――――――――――――――――――――――――――――――
２            ２８      −                ×        ×          ×
４            ２８      ０．０２          ○        ○          ○
３            ２８      ０．０８          ○        ○          ○
５            ２８      ０．１５          ×        ○          ×
―――――――――――――――――――――――――――――――――――――――
【００２６】
光輝層の膜厚
光輝層の膜厚を変えた以外は上記実施例１と同様にして処理を行った。表３からわかるように、光輝層の膜厚が小さすぎる場合には金属光沢はあるものの梨地感や奥行き感が不十分で高級感に欠けるので、５μｍ以上とすることが好適である。なお、光輝層の膜厚を過剰に大きくしても効果の著しい向上はほとんどなく、３５μｍ以下でも十分な梨地状の光輝性外観を得ることができる。
（表３）
―――――――――――――――――――――――――――――――――――――――
試験例No.            膜厚(μｍ）                    外観
光輝層    ＤＰ層          梨地感    光沢      奥行き感
―――――――――――――――――――――――――――――――――――――――
１              −      ０．０８          ×        ○          ×
６            １０      ０．０８          ○        ○          ○
３            ２８      ０．０８          ○        ○          ○
７            ４０      ０．０８          ○        ○          ○
―――――――――――――――――――――――――――――――――――――――
【実施例３】
【００２７】
梨地状外観には、光輝性材料も影響しているものと考え、さらに検討を行った。
光輝性材料の粒径
光輝性材料の粒径を変えた以外は上記実施例１と同様にして処理を行った。表４からわかるように、光輝性材料の粒径が小さすぎる場合には梨地感が感じられず、奥行き感が不十分で高級感に欠け、粒径が大きすぎる場合には梨地というよりは表面が荒れた感じとなってしまう。
以上のことから、高級感のある梨地状の光輝性外観を得るためには、光輝性材料の粒径が５〜８０μｍが好適であることがわかった。
（表４）
―――――――――――――――――――――――――――――――――――――――
粒径（μｍ）            膜厚(μｍ）                    外観
光輝層    ＤＰ層          梨地感    光沢      奥行き感
―――――――――――――――――――――――――――――――――――――――
３          ２８      ０．０８          △        ○          △
４０          ２８      ０．０８          ○        ○          ○
９０          ２８      ０．０８          △        ○          △
―――――――――――――――――――――――――――――――――――――――
【００２８】
光輝性材料の割合
光輝性材料の量を変えた以外は、上記実施例１と同様にして処理を行った。結果を表５に示す。なお、表５の光輝性材料の割合は、樹脂に対する光輝性材料の割合（質量％）で示している。
表５からわかるように、樹脂に対する光輝性材料の割合が小さすぎる場合には梨地感や奥行き感が不十分で高級感に欠け、割合が大きすぎる場合には梨地というよりは表面が荒れた感じとなってしまう。
以上のことから、高級感のある梨地状の光輝性外観を得るためには、光輝層中の光輝性材料の割合は樹脂分に対して２〜３５質量％が好適であることがわかった。
【００２９】
（表５）
―――――――――――――――――――――――――――――――――――――――
光輝性材料の割合          膜厚(μｍ）                    外観
（質量％、対樹脂）    光輝層    ＤＰ層        梨地感    光沢      奥行き感
―――――――――――――――――――――――――――――――――――――――
１              ２８      ０．０８        △        ○          △
１５              ２８      ０．０８        ○        ○          ○
３０              ２８      ０．０８        ○        ○          ○
４０              ２８      ０．０８        △        ○          △
―――――――――――――――――――――――――――――――――――――――
【図面の簡単な説明】
【００３０】
【図１】本発明の梨地状光輝性被膜構造の一部断面図である。
【符号の説明】
【００３１】
２      反射光
４      散乱反射光
１０    基材１０
１２    下地層
１４    光輝層
１４ａ  光輝性材料
１６    ドライプレーティング層１６
１８    トップコート層
【図１】
2006035160.tif 000003